상기 의 비 교예 AG 40 및 AG 41 의 Ag 계 전극 에 대하 여 , 글래스 조성물 G 1 ∼ G 37 을 이용 한 실시 예 AG 1 ∼ AG 37 의 Ag 계 전극 에서 는 , 유해 한 Pb 나 Pb 와 함께 산출 되 는 Bi 를 함유 하 지 않 고 , 동등 이상 으로 양호 한 전기 저항 , 밀착 성 및 내습 성 을 달성 했 다 . 전이점 이 높 은 G 34 및 G 37 의 글 래스 를 이용 한 AG 34 및 AG 37 의 Ag 계 전극 에서 는 , 비 교예 AG 41 과 마찬가지 로 , 600 ℃ 의 전기 저항 및 밀착 성 이 양호 하 다고 는 할 수 없 었 다 . 이것 은 , Ag 계 전극 의 소성 이 600 ℃ 에서 는 충분 하 게 진행 되 어 있 지 않 기 때문 이 며 , 전이점 이 350 ℃ 이하 의 글래스 조성물 을 이용 한 실시 예의 Ag 계 전극 에서 는 , 양호 한 전기 저항 및 밀착 성 을 갖 고 있 었 다 . 또한 AG 31 , AG 32 , AG 35 및 AG 36 의 Ag 계 전극 에서 는 , 700 ℃ 또는 800 ℃ 의 고온 에서 의 소성 으로 전기 저항 이 커졌 다 . 이것 은 G 31 , G 32 , G 35 및 G 36 의 글래스 조성물 이 700 ℃ 이상 또는 800 ℃ 이상 의 소성 으로 이 들 글래스 조성물 이 Ag 입자 와 반응 함 으로써 , 고 저항 화 하 기 때문 이 라고 생각 된다 . 또한 , AG 1 , AG 2 , AG 4 , AG 5 , AG 9 ∼ AG 14 및 AG 21 의 Ag 계 전극 의 내수 성 이 양호 하 다고 할 수 없 는 것 은 , 비 교예 AG 40 과 마찬가지 로 , 함유 하 는 글래스 의 내수 성 에 의한 점 이 크 다고 생각 된다 . 즉 , G 1 , G 2 , G 4 , G 5 , G 9 ∼ G 14 및 G 21 의 글래스 조성물 은 , G 40 의 글래스 조성물 과 마찬가지 로 , 내수 성 이 충분 하 게 양호 한 것 은 아니 었 다 .